(57)【要約】本発明はセラミックイグナイター装置に関し、さらに詳しくは直列もしくは並列のように電気的に接続されている２つ以上の分離されたホットゾーン領域を含む装置に関する。これらの装置はディーゼル燃料フィルターを含む種々の装置に適切に組入れられる。
2005505737.tif 000002
【特許請求の範囲】
【請求項１】
多数のホットゾーン領域を含み、その領域の少なくとも２つは互いに熱的に隔離されている、焼成セラミックイグナイター部材。
【請求項２】
多数のホットゾーン領域を含み、その領域の少なくとも２つは互いに熱的に隔離されていおり、そしてその２つは互いに熱的に隔離されたホットゾーン領域は共通の導電性ゾーンに近接する、セラミックイグナイター部材。
【請求項３】
３つ以上のホットゾーン領域を含み、少なくとも２つのホットゾーンは互いに熱的に隔離されている、セラミックイグナイター部材。
【請求項４】
少なくとも３つのホットゾーン領域が互いに熱的に隔離されている請求項３記載の部材。
【請求項５】
多数のホットゾーンが電気的に直列に配置されている請求項１〜４のいずれか記載の部材。
【請求項６】
多数のホットゾーンが電気的に並列に配置されている請求項１〜４のいずれか記載の部材。
【請求項７】
絶縁領域が２つのホットゾーン領域の間に配置されている請求項１〜６のいずれか記載の部材。
【請求項８】
部材が隣接するホットゾーン領域の間に配置された導電性ゾーンを含む請求項１〜７のいずれか記載の部材。
【請求項９】
部材が少なくとも２つの導電性領域を含む請求項１〜８のいずれか記載の部材。
【請求項１０】
導電性領域が部材の相対する端に沿ってそれぞれ延長しており、そして各ホットゾーン領域と電気的に通じている請求項９記載の部材。
【請求項１１】
導電性領域が金属膜被覆を含む請求項９もしくは１０記載の部材。
【請求項１２】
金属被覆がPt、Pd、もしくはFe合金を含む請求項１１記載の部材。
【請求項１３】
絶縁もしくは導電性ゾーンが隣接するホットゾーン領域の間に配置されている請求項１〜１２のいずれか記載の部材。
【請求項１４】
隣接するホットゾーン領域が実質的に電気的に隔離されている請求項１〜１３のいずれか記載の部材。
【請求項１５】
部材が、約１５〜５０ｖ/oの絶縁体材料；０〜５０ｖ/oの半導体材料；および２０〜７０ｖ/oの金属導電性材料を含むコールドゾーンを含む請求項１〜１４のいずれか記載の部材。
【請求項１６】
コールドゾーン絶縁体が窒化アルミニウムもしくは酸化アルミニウム、またはそれらの混合物であり；０〜５０ｖ/oの半導体材料；コールドゾーン半導体材料が炭化ケイ素であり；そしてコールドゾーン導電性材料がＭｏＳｉ２である請求項１５記載の部材。
【請求項１７】
イグナイターが、約３〜２５ｖ/oのＡｌＮ；約６０〜９０ｖ/oのＡｌ２Ｏ３；および約８〜１５ｖ/oのＳｉＣを含む絶縁領域を含む請求項１〜１６のいずれか記載の部材。
【請求項１８】
各ホットゾーンが、５０〜７０ｖ/oの電気絶縁材料；１０〜４５ｖ/oの半導体材料；および６〜１６ｖ/oの導電性材料を含む請求項１〜１７のいずれか記載の部材。
【請求項１９】
請求項１〜１８のいずれか記載のセラミックイグナイター部材を含む燃料排ガス処理装置。
【請求項２０】
装置がディーゼル燃料トラップである請求項１９記載の装置。
【請求項２１】
部材が電位に接続される請求項１９もしくは２０記載の装置。
【請求項２１】
装置が装置にわたって延長する交差フィルター羽根を含む請求項１９〜２１のいずれか記載の装置。
【請求項２２】
イグナイターの１つ以上のホットゾーンが交差フィルターに配置される請求項２１記載の装置。
【請求項２３】
イグナイター部材が装置の上部面に配置される請求項１９〜２２のいずれか記載の装置。
【請求項２４】
イグナイター部材が装置にわたって縦方向に延長する請求項１９〜２３のいずれか記載の装置。
【請求項２５】
請求項１〜１８のいずれか記載のセラミックイグナイター部材を含む燃料燃焼装置。
【請求項２６】
装置が多数の、間隔をあけたガス出口を有するガスバーナーを含む請求項２５記載の装置。
【請求項２７】
ガスバーナーを含む調理用装置であり、装置が請求項１〜１８のいずれか記載のイグナイターを含む装置。
【請求項２８】
装置が多数の、間隔をあけたガス出口を有するガスバーナーを含む請求項２７記載の調理用装置。
【請求項２９】
イグナイター部材が間隔をあけたガス出口の長さにわたって配置される請求項２８記載の調理用装置。
【請求項３０】
フィルター；多数のホットゾーン領域を含み、その領域の少なくとも２つは互いに熱的に隔離されている、焼成セラミックイグナイター部材；ならびにフィルターに結合されたその部材、を含むディ−ゼルフィルターアセンブリー。
【請求項３１】
イグナイターが請求項２〜１８のいずれか記載のイグナイターである請求項３０記載のアセンブリー。
【請求項３２】
部材がフィルターの入口面の前面に配置される請求項３０もしくは３１記載のアセンブリー。
【請求項３３】
部材のホットゾーンがフィルター部材の交差点に配置される請求項３０〜３２のいずれか記載のアセンブリー。
【請求項３４】
部材が接着剤でフィルターに結合される請求項３０〜３３のいずれか記載のアセンブリー。
【請求項３５】
アセンブリーが多数の部材を含む請求項３０〜３４のいずれか記載のアセンブリー。
【発明の詳細な説明】
【技術分野】
【０００１】
本発明はセラミックイグナイター装置に関し、さらに詳しくは直列もしくは並列のように電気的に接続されている２つ以上のホットゾーン領域を含む装置に関する。これらの装置はディーゼル燃料フィルターおよびガスバーナー装置を含む、種々の装置に適切に組込まれる。
【背景技術】
【０００２】
セラミック材料は、ガス焼成炉、ストーブおよび衣類乾燥器におけるイグナイターとして非常に好結果を得ている。セラミックイグナイターの製造はセラミック部材により電気回路を構成することを含み、その１部は高抵抗であり、導線により通電されると温度が上昇する。たとえば、米国特許第６，０２８，２９２；５，８０１，３６１；５，４０５，２３７；および５，１９１，５０８号明細書を参照されたい。
【０００３】
典型的なイグナイターは、通常長方形の部材であり、１つ以上の導電性の「コールドゾーン」（”cold zones”）を有するイグナイターの端に非常に抵抗性の「ホットゾーン」（”hot zone”）を有する。１つの現在入手しうるイグナイターである「Mini-Igniter」（商標）は、ニューハンプシャー州ＭｉｌｆｏｒｄのＮｏｒｔｏｎ  Ｉｇｎｉｔｅｒ  Ｐｒｏｄｕｃｔｓより入手し得、１２０Ｖ印加、１２Ｖに設計され、窒化アルミニウム（「ＡｌＮ」）、二ケイ化モリブデン（「ＭｏＳｉ2」）、および炭化ケイ素（「ＳｉＣ」）を含む組成を有する。
【０００４】
現在のセラミックイグナイターは多くの用途について良好な性能を与えるが、少なくとも或る用途については改良された特性を有するセラミックイグナイターに対する要請は継続している。種々の理由のために、セラミックイグナイターは、やはり加熱もしくは点火部材を要求する他の用途には適さないと考えられてきた。
【発明の開示】
【発明が解決しようとする課題】
【０００５】
このように新たなセラミックイグナイターを有するのが望ましい。さらに、新たな用途に使用されうる新たなセラミックイグナイターを有するのが望ましい。
【課題を解決するための手段】
【０００６】
本発明は多数の（multiple）「ホット」すなわち点火ゾーンを含む新規なセラミックイグナイターを提供する。本発明のイグナイターは広い範囲の用途に有用である。本発明者は、本発明のイグナイターが延長した領域にわたって熱もしくは点火部材を提供するのに特に有用であることを見出した。本発明のイグナイターは燃料トラップのための点火部材として、ならびに延長された領域にわたって燃料出口を有するガス燃料バーナー、として特に有用である。
【０００７】
本発明の好適なイグナイターは、単一の、一体の焼成セラミックイグナイター部材において、少なくとも２つ、そして適切には３，４，５もしくは６以上のホットゾーンを含む。各ホットゾーンは、隔離され、たとえば間に配置された絶縁および／または導電性領域により隣接するホットゾーンから電気的および／または熱的に隔離される。絶縁領域は境界のホットゾーンよりも高い低効率を有する。導電性ゾーンはホットゾーン領域に電流を与える。
【０００８】
本発明の好適な絶縁体はイグナイター部材の実質的な長さを横切る１つ以上の、そして好ましくは２つの導電性領域を含む。多数のホットゾーン領域がホイグナイター部材にわたって配置され、そして１つ以上の導電性領域と通じる。
【０００９】
本発明に係る焼成部材の多数ホットゾーンは直列もしくは並列の電気接続に適切に配置される。イグナイター装置にかかる電位差の印加は実質的に同時に各ホットゾーンに電圧をかけうるので、各ホットゾーンはほとんど同一時間内に同一の操作温度に達する。
【００１０】
本発明者は、多数のホットゾーンを有する発明者のイグナイターが効果的な加熱部材および点火源を広い領域にわたって与えることを見出した。特に、本発明は、本発明のイグナイターがディーゼルトラップのような燃料排気系に組込まれ得、そして効果的な点火ならびにトラップ装置内に堆積された固体除去を与えることを見出した。したがって、本発明はフィルター、特にディーゼル排気フィルターを特徴とし、それは本発明の少なくとも１つのセラミック多数イグナイター部材を含む。
【００１１】
さらに、本発明のイグナイターは延長された領域にわたって燃料点火を与えるのに溶きに有用である。特に好適にはガス燃料系における本発明イグナイターの使用であり、燃料は、延長された領域、たとえばガス出口ボートの多数の面を含むガスバーナー、にわたって分配される。
【００１２】
さらに本発明のセラミック多数イグナイター部材および関連するフィルターを製造する方法が提供される。付加的方法はディーゼルトラップフィルター部材を含むフィルター部材上に堆積される点火材料を含み、それは本発明の多数イグナイター部材を用いる。
【発明を実施するための最良の形態】
【００１３】
上述のように、本発明は直列もしくは並列に適切に配置された多数のホットゾーンを含む焼成セラミック多数イグナイター部品を提供し、そこでは好適にはホットゾーンは導電性コールドゾーンと接触し、好適には各ホットゾーンは２つのコールドゾーンの間に配置され、並列回路配置を与える。適切な直列の設計は、間に配置された導電性ゾーンで多数のホットゾーンを隔離することを含む。本発明の部材にわたって電圧を印加すると実質的に同時に部材の多数のホットゾーンをそれぞれに電圧をかけることができる。
【００１４】
本発明の好適なイグナイターは多数のホットゾーン領域を含む焼成セラミックイグナイターを含み、その領域の少なくとも２つは互いに熱的に隔離されている。
【００１５】
さらに、本発明の好適なイグナイターは多数のホットゾーンを含むセラミック部材を含み、少なくとも２つのゾーン領域は互いに熱的に隔離されており、そして２つの隔離されたホットゾーン領域は共通の導電性ゾーンに近接している。さらに詳しく、本発明の好適なイグナイターは配列されたイグナイターを含み、共通の（単独の）導電性ゾーンは同一の一体イグナイター部品の多数のホットゾーンに近接、接触、または重なっている。このように、好適なイグナイターは共通の（単独の）導電性帯域もしくは通路から電流をそれぞれ受ける、少なくとも２つのホット（点火）ゾーンを有する。このような好適な共同の導電性ゾーン系は延長された長さにわたってきわめて有効に点火を付与しうる。
【００１６】
上述のように、さらに好適なのは２つより多いホットゾーン領域を有するセラミックイグナイターを有するセラミックイグナイターであり、たとえば２つより多いホットゾーン領域を含むセラミックイグナイター部材であり、少なくとも２つのホットゾーンは互いに熱的に隔離されている。
【００１７】
本発明の特に好適なセラミック多数イグナイター部材は１）２つ以上のホットスポット；２）電流および電圧を部材の各ホット部分に供給する少なくとも２つの導電性領域；ならびに３）１つ以上の絶縁性領域を含む。導電性領域は、装置の各ホットゾーンに電流および電圧を均一に供給するために好ましくはレールもしくは他の適切な構造を有する。ホットゾーンはセラミック組成を含み、電位により電圧をかけられると、たとえば、ホットスポットの温度は約１〜１０秒、好ましくは約５、４もしくは３秒以下で約８００℃〜約１５００℃以上に増大する。絶縁領域は導電性領域およびホットゾーンに関して適切に配置されるので、絶縁領域は装置が短絡（アーキング）しないようにする。
【００１８】
本発明のイグナイターの多数ホットゾーンは好ましくはある点で非接触であり、すなわちホットゾーンは温度もしくは加熱領域について隔離されている。このように１つ以上の絶縁もしくは導電性ゾーンは隣接するホットゾーンの間に配置されうる。ホットゾーン領域はホットゾーン領域間に配置された、隣のイグナイター領域（たとえば導電もしくは絶縁領域）よりも少なくとも約２００，３００，４００，５００，６００，７００，８００，９００もしくは１２００度高い操作温度に達する。
【００１９】
図面について説明すると,図１は好適なセラミック多数イグナイター部材４０の概略図を示し、ホットゾーンは並列に配置されている。ホットゾーン５０，５２，５４，５６、および５８は２つの導電層６０および６２の簡に配置されている。５０および５２のような隣接するホットゾーンは熱的に安定な電気絶縁材料から実質的に構成される絶縁ゾーン７０により分離される。部材の寸法ｌ1，ｌ2およびｌ3は用途により、そして電気的な操作温度、温度に対する時間（ＴＴＴ）等の要求により決定される。導線（図示せず）は焼成部材４０の対立する端で接続され得、１つは各導電層６０および６２に結合される。
【００２０】
本発明の好適な態様において、多数イグナイター部材は直列に、もしくは並列にもっと好適には並列に配置された約２〜２０以上のホットゾーンを含む。部材は種々の数のホットゾーン部材、たとえば２，３，４，５，６，７，８，９，１０，１１，１２，１３，１４，１５，１６，１７，１８，１９，２０もしくはそれより多い、を有する。部材は長さを変えることができ、ｌ3は具体的な用途により約１インチ〜約２４インチの適切な長さでありうる。ｌ3の好適な数値は用途の性質に依存する。明らかに、大きな装置、たとえば大きなフィルター、を含む用途は、小さな装置を含む用途よりも大きな多数イグナイター部材を必要とする。同様に、寸法ｌ1およびｌ2の大きさは、変動しうる。好適な態様においてｌ1、は約０．０１〜０．５インチの範囲であるのが適切であり、そしてｌ2は約０．１〜約１インチでありうる。
【００２１】
標準的な楕円系の炭化ケイ素ハニカムフィルターでの用途に適切な、本発明に係る特に公的な多数イグナイター部材は装置において並列に配置された５つのホットゾーンを有し、長さ（ｌ3）が約６〜約８インチであり、ｌ1は約０．１〜約０．４インチ、そしてｌ2は約０．０５〜約０．２５インチである。
【００２２】
ホットゾーンが並列に配置されている多数イグナイター部材についての好適な形状は長方形、台形等のプリズムもしくはロッド状を含み、長方形のロッドが特に好ましい。特定の態様において、長方形のプリズム系状を有する並列の多数イグナイター部材は３つの寸法ｌ1、ｌ2およびはｌ3で規定され、ｌ1およびｌ2は部材の断面を規定し、ｌ3は部材の長さであり、そしてｌ3の寸法はｌ1もしくはｌ2よりも長いのが通常である。
【００２３】
本発明の特定の態様において長方形ロッド形状の多数イグナイター部材は２つのセラミックもしくは複合金属／セラミック導電層の間に配置された中間層を含み、導電層は部材の寸法ｌ2により規定される軸に沿って積層され、中間層は絶縁およびホットゾーン組成物の交互領域から構成され、ゾーンはｌ3の寸法に沿って配列され、そして各ホットゾーンは２つの絶縁ゾーンの間に配置される。導線は多数イグナイター部材に結合され、１つの導線は各導線セラミック層に結合され、ホットゾーンに電圧をかけるのに必要な電位を与える。２つ以上のホットゾーンを有する部材を形成する導線、ホットゾーンおよび絶縁領域の、他の適切な配置も本発明に含まれる。
【００２４】
本発明の特定の態様において、金属膜が、多数イグナイター部材の導電層表面、特にｌ1およびｌ3で規定される表面、に付着され、多数イグナイター部材の付着された金属膜とホットゾーンの間の距離は最大化される。焼成金属被覆は導電層の導電性を増大させ、それによりホットゾーンに供給される電流を増大させ、そしてもっと均一な電圧を与えるので、各ホットゾーンは同一の電圧よび電流を受ける。金属被覆はセラミックの多数イグナイター部材の導電層の外表面に微細な金属粒子のペースト等の組成物として付着もしくは塗布され、ついで昇温された温度で焼成され金属膜を生成する。好ましくは、金属膜は約８００〜１０００℃で焼成され、応力のない金属膜が焼成温度で製造される。金属被覆された多数イグナイター部材を冷却に際して、金属／セラミック複合導電層が生成され、セラミック部材は圧縮され、金属膜は引張りを受ける。
【００２５】
本発明の特定の態様において、多数イグナイター部材は部材の寸法ｌ3に沿って規則的に配置された５つのホットゾーンを有し、そして各ホットゾーンは２つの電気的絶縁コールドゾーンの間に配置され、ｌ3は約６インチである。各多数イグナイター部材は、鼓の分野で実施されているように適切な、熱安定な電気絶縁セラミック接着剤でフィルターに結合される。さらに、各部材は、取付けられた多数イグナイター部材の１部、もしくは全部がフィルター部剤（たとえば、楕円イビデン（Ibiden）フィルター）の２つ以上の押出し部剤の接合点もしくは近くに配置されるように、配列するのが好適である。
【００２６】
図２〜４は本発明の多数ホットゾーンイグナイター４０を有するフィルターアセンブリー８０の種々の形態を示す。図２〜３に示されるように、適切な燃剤フィルター８０は斜線のフィルター羽根８２および８４を含み、それにより排気ガスもしくは他のガス状物質が流れうる。好適な態様において、イグナイター４０のホットゾーン５２はフィルター羽根８２および８４の交差を覆って並べられ、もしくは配置される。
【００２７】
本発明のイグナイターは種々の形態でフィルター部材に配置されうる。図２に示されるようにイグナイター４０はフィルター８０の上部表面にわたって配置されうる。あるいは、図３に示されるようにイグナイター部材４０はフィルター８０にわたって縦方向に適切に配置され得、好ましくはホットゾーンはフィルター羽根８２および８４の接合点に配置される。さらにイグナイター部材は種々の形状であり得、フィルター４０により示されるように曲線形態のような非線状形状を含み、イグナイターの外側形状に適合もしくは相当するのが通常である。
【００２８】
図５は本発明のもう１つの適したイグナイター１００を示し、各ホットゾーン１０２は絶縁空隙もしくはスリット領域１０４により隣接するホットゾーンから隔離されている。電気接続１０６はイグナイターの対立表面に形成され得、そして電流は導電性領域１０８により供給されうる。
【００２９】
図６はもう１つの好適な系を示し、多数ホットゾーン１１２、間に配置された絶縁ゾーン１１４、ならびに導電性ゾーン１１６を有する本発明のイグナイター１１０は、多数の、間隔をあけたガス燃料出口１２０ａおよび１２０ｂ面を有するガスバーナー１１８に点火を与える。ガスバーナー１１８は食物の調理に適しており、もっと強い熱エネルギーを与えるために使用される上部燃料出口１２０ａおよび低温の調理、たとえば沸騰設定、用いられる低バーナー１２０ｂを有する。イグナイター１１０は燃料出口１２０ａおよび１２０ｂの間（距離ｄｌ）に有効に及び、距離ｄｌ，（すなわち、燃料出口の各間隔をあけた面の距離）は適切には約０．２ｃｍ、０．５ｃｍ、０．８ｃｍ、１ｃｍ、１．２ｃｍ、１．５ｃｍ、１．８ｃｍ、２ｃｍ、２．２ｃｍ、２．４ｃｍ、２．５ｃｍ、２．８ｃｍ、３ｃｍもしくはそれより大きい。さらに、本発明のイグナイターは、たとえば単一の延長された長さのホットゾーン領域に比べて効率的な電力消費で、広い領域にわたってこのような点火エネルギーを与えうる。
【００３０】
このようなガスバーナーは、２つ、３つ、４つもしくは５つ以上の多数の間隔をあけたガス燃料出口を有しうる。もっと一般的には、このようなガスバーナーは２つもしくは３つの多数の、間隔をあけたガス出口を有する。さらに本発明のイグナイターは延長された長さのガス出口を有するガスバーナー（たとえば、住宅もしくは商業用建設のための加熱炉）に用いるのに適切に使用されうる。
【００３１】
種々の構成が本発明のイグナイターを形成するのに用いられうる。通常の好適なホットゾーンの構成は少なくとも３つの成分、１）導電性材料；２）半導体材料；および３）絶縁性材料を含む。コールドゾーンおよび絶縁ゾーンは同一の部材で構成され得るが、その部材は異なる割合で存在する。典型的な導電性材料は、たとえば二ケイ化モリブデン、二ケイ化タングステン、窒化タンタルのような窒化物、ならびに炭化タンタルのような炭化物を含む。典型的な半導体は炭化ケイ素（ドープもしくは未ドープ）および炭化ホウ素のような炭化物を含む。典型的な絶縁材料はアルミナのような金属酸化物もしくはＡｌＮのような窒化物を含む。
【００３２】
本発明のために、電気絶縁材料という用語は室温抵抗率が少なくとも約１０10オーム-ｃｍである材料をいう。本発明のイグナイターの電気絶縁材料は１つ以上の金属酸化物からのみ構成され得、あるいは絶縁成分は金属酸化物に加えて他の材料を含みうる。たとえば、絶縁材料成分は窒化アルミニウム（ＡｌＮ）、窒化ケイ素もしくは窒化ホウ素のような窒化物；希土類酸化物（たとえばイットリア）；または希土類オキシ窒化物、をさらに含みうる。絶縁成分の好適な添加物質は窒化アルミニウム（ＡｌＮ）である。
【００３３】
本発明の目的のために、半導体セラミック（すなわち、「半導体」）は約１０から１０8オーム-ｃｍの室温抵抗率を有するセラミックである。もし半導体成分がホットゾーン組成の約４５ｖ/oより多く存在すると（導電性セラミックが約６〜１０ｖ/oであるとき）、得られる組成は高電圧用途にはあまりに導電性すぎるようになる（絶縁体の不足により）。逆に、もし半導体成分が約１０ｖ/oより少ないと（導電性セラミックが約６〜１０ｖ/oであるとき）、得られる組成は抵抗性が大きすぎるようになる（絶縁体のために）。さらに、高い含量の導電体においては、絶縁体と半導体成分のもっと抵抗性の混合物が所望の電圧を達成するために必要とされる。通常、半導体は炭化ケイ素（ドープもしくは未ドープ）および炭化ホウ素からなる群より選ばれる炭化物である。炭化ケイ素が好適であるのが通常である。
【００３４】
本発明のために、導電性材料は室温抵抗性が約１０-2オーム-ｃｍより小さいものである。もし導電性成分がホットゾーン組成の２５ｖ/oより多い量で存在すると、得られるホットゾーン組成のセラミックはあまりにも導電性すぎる。通常、導電体は二ケイ化モリブデン、二ケイ化タングステン；窒化タンタルのような窒化物；ならびに炭化タンタルのような炭化物、からなる群より選ばれる。二ケイ化モリブデンが通常、好適である。
【００３５】
通常、好適なホットゾーン組成は、（ａ）少なくとも約１０8オーム-ｃｍの抵抗率を有する約５０〜８０ｖ/oの電気絶縁材料；（ｂ）約１０〜１０8オーム-ｃｍの抵抗率を有する約５〜４５ｖ/oの半導体材料；ならびに（ｃ）１０-2オーム-ｃｍより小さい抵抗率を有する約５〜約２５ｖ/oの金属導体を含む。好適には、ホットゾーンは、５０〜８０、もしくは５０〜７０ｖ/oの電気絶縁性セラミック、１０〜４５ｖ/oの半導体セラミック、ならびに６〜１６ｖ/oの導電性材料を含む。
【００３６】
上述のように、本発明のイグナイターは通常、ホットゾーンと電気的に接続した少なくとも１つの低抵抗率コールドゾーンを含み、導線をイグナイターに接続するのを可能にする。通常、ホットゾーン組成は、コールドゾーンの間に配置される。好適には、このようなコールドゾーン領域は、たとえばＡｌＮおよび/またはＡｌ2Ｏ3または他の絶縁材料；ＳｉＣもしくは他の半導体材料；ならびにＭｏＳｉ2もしくは他の導電性材料からなる。しかし、コールドゾーン領域はホットゾーンよりもかなり高い割合の導電性および半導体材料（たとえばＳｉＣおよびＭｏＳｉ2）を有し、通常コールドゾーン領域はホットゾーン組成のわずか約１/５〜１/１０００の抵抗率を有し、そしてホットゾーンのレベルの温度に上がらない。好適なコールドゾーン組成物は、約１５〜６５ｖ/oもしくは約１５〜５０ｖ/oの酸化アルミニウム、窒化アルミニウムもしくは他の絶縁材料；ならびに約２０〜７０ｖ/oのＭｏＳｉ2およびＳｉＣもしくは他の導電性および半導体材料（容積比で約１：１〜約１：３）を含む。もっと好適には、コールドゾーン領域は、約１５〜５０ｖ/oのＡｌＮおよび/またはＡｌ2Ｏ3、１５〜５０ｖ/oのＳｉＣおよび３０〜５０もしくは７０ｖ/oのＭｏＳｉ2を含む。さらにもっと好適には、コールドゾーン領域は、約１５〜５０ｖ/oのＡｌＮおよび/またはＡｌ2Ｏ3、１５〜５０ｖ/oのＳｉＣおよび３０〜５０ｖ/oのＭｏＳｉ2を含む。製造を容易にするため、適切にはコールドゾーン組成は、ホットゾーン組成と同一の材料から形成され得るが、半導体および導電性材料の相対量が大きい。
【００３７】
本発明のイグナイターに使用するのに特に好適なコールドゾーン組成は、６０ｖ/oのＭｏＳｉ2、２０ｖ/oのＳｉＣおよび２０ｖ/oのＡｌ2Ｏ3を含む。さらに、本発明のイグナイターに使用するのに特に好適なコールドゾーン組成は、３０ｖ/oのＭｏＳｉ2、２０ｖ/oのＳｉＣおよび５０ｖ/oのＡｌ2Ｏ3を含む。他の特に好適なコールドゾーン組成は経験的に容易に決定され得、すなわち特定のセラミック組成が特定の用途のために調製され、そして試験されうる。
【００３８】
上述のように、本発明のイグナイターの多数のホットドゾーンは、ホットゾーン領域の間に配置された非導電性領域を適切に含む。好ましくは、焼成絶縁体領域は室温で少なくとも約１０14オーム-ｃｍの抵抗率、操作温度で少なくとも約１０4オーム-ｃｍの抵抗率を有し、そして少なくとも１５０ＭＰaの強度を有する。好ましくは、間に配置された絶縁体領域はホットゾーン領域の抵抗率より少なくとも２桁大きい、操作温度での抵抗率を有する。適切な絶縁体組成は窒化アルミニウム、アルミナおよび窒化ホウ素の１つ以上を少なくとも約９０ｖ/o含む。本発明のイグナイターの特に好適な絶縁体組成は１３ｖ/oのＡｌＮ；７７ｖ/oのＡｌ2Ｏ3；および残りＳｉＣを含む。
【００３９】
本発明の好適な多数イグナイター部材は操作温度、たとえば約１３００℃、１４００℃もしくは１５００℃に、約５もしくは４秒以下、または３，２．５もしくは２秒以下で急速に加熱されうる。好適には、多数イグナイター部材のすべてのホットゾーンはほとんど同一の操作温度を有し、その温度範囲は約５０℃もしくは４０℃以下、または３０℃もしくは２０℃以下であり、すべてのホットゾーンはほとんど同一の時間で操作温度に達し、たとえば部品のすべてのホットゾーンは１もしくは０．５秒以下、または０．４，０．３，０．２もしくは０．１秒以下で操作温度に達する。
【００４０】
さらに、本発明の好適な多数イグナイター部材はフィルターに取付けても効果的な熱的および電気的特性を維持する。さらに、多数イグナイター部材の機械的および熱機械的抵抗は長い時間、粒子フィルター内で１つ以上の部材を使用するのを可能にするのに十分であるので、きびしい条件下で、たとえば燃焼機関の排気管内で、かなりの時間フィルターを再生するのに効果的なままである。
【００４１】
１つの態様において、燃料排気フィルターが備えられ、そこでは本発明の多数のホットスポットを有する少くとも１つのイグナイターがフィルターの取入れ面に取付けられる。多数イグナイター装置は平らなまま取付けられるので、導電性レールおよび各ホットゾーンの１つの面の両方はフィルターの入口面と物理的に接触し、または装置は垂直に取付けられるので１つの導電性レールの外端はフィルターの入口面と物理的に接触し、そしてホットゾーンおよび第２の導電性レールはフィルターと直接には物理的接触しない。好ましくは、２つ以上の押出し部材から構成されるフィルターについては、ホットゾーンは隣接する押出し部材の間にいくらか、もしくは全部交着して配置される。
【００４２】
本発明の多数イグナイター部材はセラミック接着剤でフィルターに固着されるのが適切である。セラミック接着剤は多数イグナイター部材とフィルターの間に結合を生じさせ、そして「振とう試験」（”shaking test”）において部材の転位を防止するために十分に強い。さらに、好適には取付けの態様はフィルターにおいて最大の燃焼伝播を維持しうるように、フィルター内にいくつかのセル列として不活性化する。
【００４３】
上述のように、さらに方法はセラミックの多数イグナイター部材を製造するために提供される。好適な方法は：
（ａ）絶縁体組成物とホットゾーン組成物のゾーン交互ゾーンを、たとえば温間プレス（warm pressing）により圧縮して、３つ以上の交互ゾーンをビレットに圧縮すること；
（ｂ）導電性セラミック組成物、たとえば導電性、半導体および絶縁性材料、たとえばＡｌＮ、ＭｏＳｉ2およびＳｉＣ、の混合物を含む組成物、のビレットを、たとえば温間プレスにより圧縮すること；
（ｃ）交互ゾーンのビレットを、たとえば約０．０１もしくは０．０５〜約０．５，１，１．５インチ厚さに、たとえば切削もしくは機械加工により、形成すること；
（ｄ）導電性セラミックのビレットを、たとえば約０．０１もしくは０．０５〜約１，１．５，２，２．５インチ以上の厚さに、たとえば切削もしくは機械加工により形成すること；
（ｅ）多数のタイル、たとえば３つのタイル、すなわち段階（ｃ）から１つ、そして段階（ｄ）から２つ、を積重ねてタイルのサンドイッチを形成し、各サンドイッチは導電性セラミック組成の端部タイル、絶縁およびホットゾーンの中間複合タイル、ならびに導電性セラミック組成の端部タイルを含み；
（ｆ）たとえば熱間静水圧プレスによる段階（ｅ）で作製された１つ以上のサンドイッチタイルを圧縮すること；ならびに
（ｇ）タイルの圧縮サンドイッチからイグナイター部材（たとえばロット）を形成し、形成された各ロットは絶縁体およびホットゾーン組成物の交互相の中間複合層ならびに導電性セラミック組成物を有する端部層を含む、
を含む。
【００４４】
セラミック部材の一般的なプロセシング（たとえば、素地のプロセシングおよび焼成条件）は公知の方法により実施されうる（Washburnの米国特許第５，４０５，２３７を参照。）。ホットゾーン組成物の焼成は比較的高温、たとえば１８００℃もしくはそれより少し高温で実施されるのが好ましい。焼成は通常、圧力下、たとえば一軸プレス（温間プレス）もしくは熱間静水圧プレス（ＨＩＰ）で実施される。
【００４５】
上述のように、本発明のイグナイターは、炉のような燃料点火用途、ならびに調理器具、ベースボードヒーター、ボイラーおよびストーブ最上部を含む、多くの用途に使用されうる。上述のように、本発明の多数イグナイター部材の特に好適な用途は特に燃料フィルター（特にディーゼルエンジン、ならびにガス加熱ユニットおよび調理ユニットのようなガスバーナー器具（特に伸びたガス出口ポートを有する）の燃料フィルター）を有する燃料点火用途である。
【００４６】
さらに本発明のイグナイターは、液体燃料（たとえばケロセン、ガソリン）が、たとえば乗物のアドバンスヒーティングを与える乗物（たとえば自動車）において蒸発され、点火されるイグニッションのために使用するのに特に適している。
〔例〕
次の非制限的な例は本発明を例示するものである。ここで言及されたすべての文献は引用によりここに組入れられる。
例１
本発明の多数イグナイター部材が次のように作製され、そして試験された。
【００４７】
ホットゾーン、電気絶縁コールドゾーンおよび導電性コールドゾーン組成物が調製された。ホットゾーン組成物はＡｌＮ  ７０容量部、ＭｏＳｉ2  １０容量部およびＳｉＣ  ２０容量部を含み、高せん断ミキサーで混合された。導電性コールドゾーン組成物はＡｌＮ約１５容量部、ＭｏＳｉ2約４０容量部およびＳｉＣ約４５容量部を含み、高せん断ミキサーで配合された。電気絶縁性コールドゾーン組成物はＡｌＮ  １３容量部、Ａｌ2Ｏ3  ７７容量部および残り（バランス）ＳｉＣ容量部を含み、高せん断ミキサーで混合された。
【００４８】
電気絶縁コールドゾーン組成物およびホットゾーン組成物の交互ゾーンのビレットが交互ゾーン組成物をウェーブプレスすることにより作製された。導電性コールドゾーン組成物のビレットはウェーブプレスにより作製された。導電性コールドゾーン組成物ビレット、ならびに電気絶縁コールドゾーン組成物およびホットゾーン組成物の交互層を含むビレットはスライスされ、０．１００インチ厚さのタイルを形成した。電気絶縁コールドゾーン組成物およびホットゾーン組成物の交互層を含むビレットは交互組成物を層形成する方向に垂直にスライスされ、その結果、タイルは電気絶縁組成物およびホットゾーン組成物の交互ゾーンを含む。
【００４９】
３つのタイルスタックは、導電性コールドゾーン組成ビレットからスライスされた外側タイルの間に配置された中間タイルを含み、その中間タイルは、電気絶縁コールドゾーン組成物およびホットゾーン組成物の交互層を含むビレットからスライスされている。タイルの積み重ねはガラス熱間静水圧プレスによりプレスされた。本発明の多数のイグナイター部材は、タイルの積み重ね方向ならびに中間タイルにおける電気絶縁コールドゾーン組成物およびホットゾーン組成物の交互層の方向の両方に垂直にプレスされたタイルスタックをスライスすることにより作製された。得られる部材は電気絶縁コールドゾーン組成物の２つのゾーンの間に配置されたホットゾーンの交互層の中間層を含み、その中間層は導電性コールドゾーン組成物からなる２つの外側層の間に配置されている。製造された多数イグナイター部材の寸法はｌ1＝０．０４０インチ、ｌ2＝０．１２０インチおよびｌ3＝４インチである。
例２
複合金属／セラミック導電性コールドゾーン組成物を含む多数のイグナイター部材が次のように作製された。
【００５０】
多数イグナイター部材が上述の例１の方法により作製された。白金粉末のペースト（Englehard INK A 4731）が多数イグナイター部材の導電性コールドゾーン組成物の対向する表面に付着され、各表面はｌ2×ｌ3の表面積を有し、白金膜の厚さ約０．００３〜０．００５インチを得た。白金被覆部材は約８００〜約１０００℃で焼成された。冷却後に、白金被覆された多数イグナイター部材は高さ６インチから部材を落下させると金属リングを有し、堅い触感を有する。
例３
複合金属／セラミック導電性コールドゾーン組成物を含む、多数イグナイター部材が次のように作製された。
【００５１】
例２の白金被覆部材に類似する、多数イグナイター部材であり、そこではインコネル（Ｆｅ／Ｃｒ／Ｎｉ合金）が例１の多数イグナイター部材に付着される。インコネルを含む部材は焼成され、例２に述べられたような白金含有部材を形成した。
【００５２】
本発明はその特定の態様に関して詳しく述べられた。しかし、当業者はこの開示を考慮して、本発明の精神および範囲内で変更および改良しうることが理解されよう。
【図面の簡単な説明】
【００５３】
【図１】本発明の好適なイグナイターを示す。
【図２】本発明のイグナイターを有するフィルター部材を示す。
【図３】本発明のイグナイター内に長手方向に配置されたフィルター部材を示す。
【図４】本発明の曲ったイグナイターを有するフィルター部材を示す。
【図５】本発明のスリット付イグナイターを示す。
【図６】本発明のイグナイターを含むガスバーナー装置を示す。
【国際公開パンフレット】
2005505737.tif 000003
2005505737.tif 000004
2005505737.tif 000005
2005505737.tif 000006
2005505737.tif 000007
2005505737.tif 000008
2005505737.tif 000009
2005505737.tif 000010
2005505737.tif 000011
2005505737.tif 000012
2005505737.tif 000013
2005505737.tif 000014
2005505737.tif 000015
2005505737.tif 000016
2005505737.tif 000017
2005505737.tif 000018
2005505737.tif 000019
2005505737.tif 000020
2005505737.tif 000021
2005505737.tif 000022
2005505737.tif 000023
2005505737.tif 000024
2005505737.tif 000025
【国際公開パンフレット（コレクトバージョン）】
2005505737.tif 000026
【国際調査報告】
2005505737.tif 000027
2005505737.tif 000028